(57)【要約】  本発明の課題は、100μm以下の粒子径を有する核物質を一次粒子として使用し、その表面を乾式コーティングする方法、並びに上記方法により製造される微粒子を提供することである。本発明によれば、活性成分を含む粒径100μｍ以下の第一の粒子と、樹脂又は油脂の少なくとも一種を含む第二の粒子とを機械的に混合する工程を含む、樹脂又は油脂で被覆された粒子の製造方法が提供される。
2019009335.tif 000002
【特許請求の範囲】
【請求項１】
活性成分を含む粒径100μｍ以下の第一の粒子と、樹脂又は油脂の少なくとも一種を含む第二の粒子とを機械的に混合する工程を含む、樹脂又は油脂で被覆された粒子の製造方法。
【請求項２】
樹脂又は油脂で被覆された粒子が、注射可能な粒子径を有する粒子である、請求項１に記載の方法。
【請求項３】
機械的に混合する工程を、溶媒及び液状分散媒の非存在下において行う、請求項１又は２に記載の方法。
【請求項４】
機械的に混合する工程において、第二の粒子を分割して投入する、請求項１から３の何れか一項に記載の方法。
【請求項５】
第一の粒子の融点より第二の粒子の融点の方が低い、請求項１から４の何れか一項に記載の方法。
【請求項６】
第一の粒子が、多孔性粒子に活性成分を包含させた粒子である、請求項１から５の何れか一項に記載の方法。
【請求項７】
多孔性粒子が、エチルセルロースからなる粒子である、請求項６に記載の方法。
【請求項８】
第二の粒子が、15℃以上100℃以下の融点を有する樹脂又は油脂の少なくとも一種を含む、請求項１から７の何れか一項に記載の方法。
【請求項９】
第二の粒子がシェラックを含む、請求項１から８の何れか一項に記載の方法。
【請求項１０】
第二の粒子が生体内分解性高分子を含む、請求項１から９の何れか一項に記載の方法。
【請求項１１】
生体内分解性高分子がポリ乳酸、ポリグリコール酸又は乳酸・グリコール酸コポリマーである、請求項１０に記載の方法。
【請求項１２】
第二の粒子が、15℃以上100℃以下の融点を有する油脂と重量平均分子量１０００以上の高分子との固体分散体または固溶体である、請求項１から１１の何れか一項に記載の方法。
【請求項１３】
第二の粒子が、シェラックと腸溶性ポリマーとの固体分散体または固溶体である、請求項１から１２の何れか一項に記載の方法。
【請求項１４】
腸溶性ポリマーがメタクリル酸コポリマーＬである請求項１３に記載の方法。
【請求項１５】
第一の粒子と第二の粒子とを機械的に混合する工程を、封じ込め容器により行う、請求項１から１４の何れか一項に記載の方法。
【請求項１６】
第一の粒子と第二の粒子とを機械的に混合する工程を、ボールミル中において行う、請求項１から１５の何れか一項に記載の方法。
【請求項１７】
封じ込め容器が、底面の長径と高さが1:10〜10:1の範囲の容器である、請求項１５に記載の方法。
【請求項１８】
樹脂又は油脂で被覆された粒子が、徐放性粒子である、請求項１から１７の何れか一項に記載の方法。
【請求項１９】
樹脂又は油脂で被覆された粒子が、腸溶性粒子である、請求項１から１７の何れか一項に記載の方法。
【請求項２０】
請求項１から１９の何れか一項に記載の方法により、樹脂又は油脂で被覆された粒子を製造する工程、及び前記の樹脂又は油脂で被覆された粒子と、樹脂又は油脂の少なくとも一種を含む第三の粒子とを機械的に混合する工程を含む、樹脂又は油脂の多層で被覆された粒子の製造方法。
【請求項２１】
（ｉ）活性成分を含む粒径100μｍ以下の核粒子と、（ｉｉ）前記核粒子の表面に被覆されており、樹脂又は油脂の少なくとも一種を含む被覆層、とを有する粒子。
【請求項２２】
核粒子の融点より、被覆層を構成する樹脂又は油脂の融点の方が低い、請求項２１に記載の粒子。
【請求項２３】
核粒子が、多孔性粒子に活性成分を包含させた粒子である、請求項２１又は２２に記載の粒子。
【請求項２４】
多孔性粒子が、エチルセルロースからなる粒子である、請求項２３に記載の粒子。
【請求項２５】
被覆層を構成する樹脂又は油脂の融点が、15℃以上100℃以下である、請求項２１から２４の何れか一項に記載の粒子。
【請求項２６】
被覆層がシェラックを含む、請求項２１から２５の何れか一項に記載の粒子。
【請求項２７】
被覆層が生体内分解性高分子を含み、注射可能な粒子径を有する、請求項２１から２５の何れか一項に記載の粒子。
【請求項２８】
被覆層がポリ乳酸または乳酸・グリコール酸コポリマーを含み、粒子の９０％粒径（Ｄ９０）が１５０μm以下である、請求項２１から２５の何れか一項に記載の粒子。
【請求項２９】
被覆層が、15℃以上100℃以下の融点を有する油脂と重量平均分子量1000以上の高分子とを含む、請求項２１から２８の何れか一項に記載の粒子。
【請求項３０】
被覆層が、シェラックと腸溶性ポリマーとを含む、請求項２１から２９の何れか一項に記載の粒子。
【請求項３１】
腸溶性ポリマーがメタクリル酸コポリマーＬである請求項３０に記載の粒子。
【請求項３２】
徐放性粒子である、請求項２１から３１の何れか一項に記載の粒子。
【請求項３３】
腸溶性粒子である、請求項２１から３１の何れか一項に記載の粒子。
【請求項３４】
樹脂又は油脂の少なくとも一種を含む被覆層を２層以上有している、請求項２１から３３の何れか一項に記載の粒子。
【発明の詳細な説明】
【技術分野】
【０００１】
本発明は、メカノフュージョン法を基に、全量10ｇ以下の少量で、かつ、粒径100μｍ以下の微粒子を簡便に乾式コーティングするための方法、並びに上記方法により製造される微粒子に関する。
【背景技術】
【０００２】
医薬品製剤の分野において、コーティングは、水分、酸素、光などに対して不安定な薬物を保護するため、外観に光沢を与えることによって商品価値を高めるため、薬物の放出特性を調整することによって薬物に遅効性または持続性の機能を付与するためなどを目的として行われている。【０００３】
医薬品製剤におけるコーティングプロセスにおいては、湿式スプレーコーティング技術が主流となっている。上記したコーティング技術は、乾燥様式から、パンコーティング法と気中懸濁方式に大別されている。パンコーティング法ではコーティングパン装置又は通気式コーティング装置が使われ、気中懸濁方式では、流動層型、噴流層型、又は転動流動層型の装置が使われている。【０００４】
一方、メカノフュージョン法が、粒子を混合する際に粒子同士の衝突で発生する物理学的エネルギーを利用して核粒子表面にコーティング物質を修飾/浸透させる方法として知られている（非特許文献１及び非特許文献２）。
【先行技術文献】
【非特許文献】
【０００５】
【非特許文献１】M.Alonso, M. Satou and K.Miyanami, Mechanism of the combined coating-mechanofusion processing of powders, Powder Technology, 59 (1989) 45-52
【非特許文献２】W.Chen, R.N.Dave, R.Pfeffer and O.Walton, Numerical simulation of mechanofusion system, Powder Technology, 146 (2004) 121-136
【発明の概要】
【発明が解決しようとする課題】
【０００６】
従来の湿式スプレーコーティング技術においては、対処が困難な領域も存在している。例えば、最少必要量による適用制限がその一つに挙げられる。現在利用されているコーティング技術で用いられている機器は、最少でも数百g程度の試料が必要となり、原薬量がmg単位程度しか得られない研究の初期段階で、コーティングを検討することは困難となっている。また、被コーティング物質（核粒子）の大きさの制限も問題の一つにあげられる。微粒子コーティングに特徴を持っているドラフトチューブ付噴流層コーティング（ワースター法）においても、最小でも100μｍ程度の粒子径の核粒子が必要となり、マイクロ・ナノテクノロジー分野での応用は困難となっている。上記の通り、従来のコーティング技術においては、100μm以下の核粒子に対するコーティングや数百g以下のスケールにおけるコーティングが困難であることが技術限界とされている。【０００７】
さらに、従来の方法は湿式であるためコーティング剤の溶媒または分散剤を留去が必要となるため、蒸発させるための通気設備が必要となり、一般にコーティングに用いる装置は開放系となっている。しかしながら、高生理活性を有する物質にコーティングを施す場合、開放系の装置では、高生理活性物質が装置外へ漏出のする危険があり、作業員の健康被害や環境汚染に対するリスクが大きくなる。【０００８】
100μm以下の粒子径領域でのプロセッシングが可能になれば、機能性経口製剤のみならず吸入剤や機能性粉末注射剤などの非経口投与製剤の製造にも可能性が拡がり、また、mgオーダーでのコーティングが達成できれば、原末量が限られる研究開発初期の候補化合物の段階においてもコーティングによる製剤設計が可能となる。【０００９】
本発明の課題は、100μm以下の粒子径を有する核物質を一次粒子として使用し、封じ込め容器中で、その表面をコーティングする方法、並びに上記方法により製造される微粒子を提供することである。
【課題を解決するための手段】
【００１０】
本発明者らは、ボールミルを使ってメカノフュージョンを行う場合、粉砕限界粒子径近傍  (数μm〜10μm)の核粒子に対してコーティング剤に低融点物質を用いると、核粒子の粒子径は低下しない一方で、強い衝突エネルギーにより微粒子表面上でコーティング剤の溶融が起こって密なコーティングができるのではないかと考えた（図１）。そこで、本発明者らは、ボールミルを用いたメカノフュージョン法により、少量（数100mgオーダー）かつ平均粒子径約10μmの微粒子に対して溶出制御可能なコーティングが可能かどうかを調べた。その結果、本発明者らは、融点の差のある物質を混合することにより、粒子同士の衝突の際に発生する熱により低融点物質が、高融点物質表面をコーティングできることを見出した（図１）。さらに、本発明者らは、この方法により核物質が100μｍ以下の粒子径においても一次粒子としてコーティングでき、このコーティングにより医薬品の溶出を制御できることを見出した。本発明はこれらの知見に基づいて完成したものである。【００１１】
すなわち、本発明によれば以下の発明が提供される。
＜１＞  活性成分を含む粒径100μｍ以下の第一の粒子と、樹脂又は油脂の少なくとも一種を含む第二の粒子とを機械的に混合する工程を含む、樹脂又は油脂で被覆された粒子の製造方法。
＜２＞  樹脂又は油脂で被覆された粒子が、注射可能な粒子径を有する粒子である、＜１＞に記載の方法。
＜３＞  機械的に混合する工程を、溶媒及び液状分散媒の非存在下において行う、＜１＞又は＜２＞に記載の方法。
＜４＞  機械的に混合する工程において、第二の粒子を分割して投入する、＜１＞から＜３＞の何れか一に記載の方法。
＜５＞  第一の粒子の融点より第二の粒子の融点の方が低い、＜１＞から＜４＞の何れか一に記載の方法。
＜６＞  第一の粒子が、多孔性粒子に活性成分を包含させた粒子である、＜１＞から＜５＞の何れか一に記載の方法。
＜７＞  多孔性粒子が、エチルセルロースからなる粒子である、＜６＞に記載の方法。
＜８＞  第二の粒子が、15℃以上100℃以下の融点を有する樹脂又は油脂の少なくとも一種を含む、＜１＞から＜７＞の何れか一に記載の方法。
＜９＞  第二の粒子がシェラックを含む、＜１＞から＜８＞の何れか一に記載の方法。
＜１０＞  第二の粒子が生体内分解性高分子を含む、＜１＞から＜９＞の何れか一に記載の方法。
＜１１＞  生体内分解性高分子がポリ乳酸、ポリグリコール酸又は乳酸・グリコール酸コポリマーである、＜１０＞に記載の方法。
＜１２＞   第二の粒子が、15℃以上100℃以下の融点を有する油脂と重量平均分子量１０００以上の高分子との固体分散体または固溶体である、＜１＞から＜１１＞の何れか一に記載の方法。
＜１３＞  第二の粒子が、シェラックと腸溶性ポリマーとの固体分散体または固溶体である、＜１＞から＜１２＞の何れか一に記載の方法。
＜１４＞  腸溶性ポリマーがメタクリル酸コポリマーＬである＜１３＞に記載の方法。
＜１５＞  第一の粒子と第二の粒子とを機械的に混合する工程を、封じ込め容器中において行う、＜１＞から＜１４＞の何れか一に記載の方法。
＜１６＞  第一の粒子と第二の粒子とを機械的に混合する工程を、ボールミルにより行う、＜１＞から＜１５＞の何れか一に記載の方法。
＜１７＞  封じ込め容器が、底面の長径と高さが1:10〜10:1の範囲の容器である、＜１５＞に記載の方法。
＜１８＞  樹脂又は油脂で被覆された粒子が、徐放性粒子である、＜１＞から＜１７＞の何れか一に記載の方法。
＜１９＞  樹脂又は油脂で被覆された粒子が、腸溶性粒子である、＜１＞から＜１７＞の何れか一に記載の方法。
＜２０＞  ＜１＞から＜１９＞の何れか一に記載の方法により、樹脂又は油脂で被覆された粒子を製造する工程、及び前記の樹脂又は油脂で被覆された粒子と、樹脂又は油脂の少なくとも一種を含む第三の粒子とを機械的に混合する工程を含む、樹脂又は油脂の多層で被覆された粒子の製造方法。【００１２】
＜２１＞  （ｉ）活性成分を含む粒径100μｍ以下の核粒子と、（ｉｉ）前記核粒子の表面に被覆されており、樹脂又は油脂の少なくとも一種を含む被覆層、とを有する粒子。
＜２２＞  核粒子の融点より、被覆層を構成する樹脂又は油脂の融点の方が低い、＜２１＞に記載の粒子。
＜２３＞  核粒子が、多孔性粒子に活性成分を包含させた粒子である、＜２１＞又は＜２２＞に記載の粒子。
＜２４＞  多孔性粒子が、エチルセルロースからなる粒子である、＜２３＞に記載の粒子。
＜２５＞  被覆層を構成する樹脂又は油脂の融点が、15℃以上100℃以下である、＜２１＞から＜２４＞の何れか一に記載の粒子。
＜２６＞  被覆層がシェラックを含む、＜２１＞から＜２５＞の何れか一に記載の粒子。
＜２７＞  被覆層が生体内分解性高分子を含み、注射可能な粒子径を有する、＜２１＞から＜２５＞の何れか一に記載の粒子。
＜２８＞  被覆層がポリ乳酸または乳酸・グリコール酸コポリマーを含み、粒子の９０％粒径（Ｄ９０）が１５０μm以下である、＜２１＞から＜２５＞の何れか一に記載の粒子。
＜２９＞  被覆層が、15℃以上100℃以下の融点を有する油脂と重量平均分子量1000以上の高分子とを含む、＜２１＞から＜２８＞の何れか一に記載の粒子。
＜３０＞  被覆層が、シェラックと腸溶性ポリマーとを含む、＜２１＞から＜２９＞の何れか一に記載の粒子。
＜３１＞  腸溶性ポリマーがメタクリル酸コポリマーＬである＜３０＞に記載の粒子。
＜３２＞  徐放性粒子である、＜２１＞から＜３１＞の何れか一に記載の粒子。
＜３３＞  腸溶性粒子である、＜２１＞から＜３１＞の何れか一に記載の粒子。
＜３４＞  樹脂又は油脂の少なくとも一種を含む被覆層を２層以上有している、＜２１＞から＜３３＞の何れか一に記載の粒子。
【発明の効果】
【００１３】
本発明の微粒子は、腸溶性微粒子、又は徐放性微粒子として有用である。本発明は、従来製剤に含有させる高活性医薬品（バイオ医薬品を含む）の機能性原製剤の製造及び院内製剤の製造において有用である。
【図面の簡単な説明】
【００１４】
【図１】図１は、本発明の方法の模式図を示す。
【図２】図２は、核粒子１とコーティング品１〜３の溶出試験の結果を示す。
【図３】図３は、核粒子１とコーティング品１の電子顕微鏡像を示す。
【図４】図４は、核粒子２とコーティング品４の溶出試験の結果を示す。
【図５】図５は、腸溶性コーティング品１及び２の溶出試験の結果を示す。
【図６】図６は、核粒子３と腸溶性コーティング品２の電子顕微鏡増を示す。
【図７】図７は、実施例６における電子顕微鏡像を示す。
【図８】図８は、実施例６の粒子の体積基準粒度分布を示す。
【図９】図９は、実施例６における溶出試験の結果を示す。
【図１０】図１０は、コーティング品６〜８の溶出試験の結果を示す。
【図１１】図１１は、コーティング品７及び９〜１１の溶出試験の結果を示す。
【図１２】図１２は、PLGAマイクロスフェア2の光学顕微鏡写真像を示す。
【図１３】図１３は、PLGAマイクロスフェア2からのビタミンＢ１２の溶出を示す。
【発明を実施するための形態】
【００１５】
本発明の実施の形態について説明する。
本発明による粒子の製造方法は、活性成分を含む粒径100μｍ以下の第一の粒子と、樹脂又は油脂の少なくとも一種を含む第二の粒子とを機械的に混合する工程を含む、樹脂又は油脂で被覆された粒子の製造方法である。
本発明の粒子は、（ｉ）活性成分を含む粒径100μｍ以下の核粒子と、（ｉｉ）前記核粒子の表面に被覆されており、樹脂又は油脂の少なくとも一種を含む被覆層、とを有する粒子である。
【００１６】
活性成分としては、特に限定されないが、以下の成分を使用することができる。
（抗炎症剤）
アスピリン、アセトアミノフェン、エトドラック、メフェナミック、メクロフェナミック、ピロキシカム、イソプロピルアンチピリン、トラネキサム酸、イブプロフェン等
（催眠・鎮静剤）
ニトラゼパム、トリアゾラム、フェノバルビタール、アミバルビタ−ル、アリルイソプロピルアセチル尿素、ブロムワレニル尿素、フルニトラゼパム、ゾルピデム酒石酸塩、アルプラゾラム、エチゾラム、パロキセチン塩酸塩水和物、ロラゼパム、ロフラゼプ酸エチル、エスシロプラムシュウ酸塩等
（抗てんかん剤）
フェニトイン、メタルビタール、プリミドン、クロナゼパム、カルバマゼピン、バルプロ酸等
（鎮うん剤）
塩酸メクリジン、ジメンヒドリナート等
（抗うつ剤）
イミプラニン、ノキシプチリン、フェネルジン等
（精神神経用剤）
ハロペリドール、メプロバメート、クロルジアゼポキシド、ジアゼバム、オキサゼバム、スルピリド、リスペリドン、アリピプラゾール、オランザピン、クエチアピンフマル酸塩、パリペリドン、ペロスピロン塩酸塩水和物、デュロキセチン塩酸塩、パロキセチン、塩酸セルトラリン、アモキサピン等
（鎮けい剤）
パパベリン、アトロピン、エトミドリン等
（強心剤）
ジゴキシン、ジギトキシン、メチルジゴキシン、ユビデカレノン等
（不整脈剤）
ピンドロール、アジマリン、ジソピラミド等
（利尿剤）
ヒドロクロロチアジド、スピロノラクトン、トリアムテレン、フロセミド、ブメタニド等
【００１７】
（抗高血圧剤）
レセルピン、メシル酸ジヒドロエルゴトキシン、塩酸プラゾシン、メトプロロール、プロプラノロール、アテノロール、カンデサルタンレキセチル、テルミサルタン、アジルサルタン、オルメサルタン、ビソプロロールフマル酸塩、カルベジロール、バルサルタン、エナラプリル、イミダプリル、アムロジピンベシル酸塩、ジルチアゼム塩酸塩、ドキサシン、トリクロルメチアジド等
（冠血管拡張剤）
ニトログリセリン、硝酸イソソルビド、ジルチアゼム、ニフェジピン、ジピリダモール等
（鎮咳剤）
ノスカピン、サルブタモール、プロカテロール、ツロプテロール、トラニラスト、臭化水素酸デキストロメトルファン、リン酸ジヒドロコデイン、リン酸コデイン等
（去痰剤）
ブロムヘキシン塩酸塩、アンブロキソール塩酸塩、グアイフェネシン等
（脳循環改善剤）
ニカルジピン、ピンポセチン等
（交感神経興奮剤）
塩酸メチルエフェドリン等
（糖尿病治療薬）
グリメピリド、ボグリボース、メトホルミン、ミチグリニドカルシウム水和物、ピオグリタゾン、ビルダグリプチン、シダグリプチンリン酸塩水和物、トレラグリプチンコハク酸塩等
（抗病原微生物剤）
エリスロマイシン、ジョサマイシン、クロラムフェニコール、テトラサイクリン、リファンピシン、グリセオフルビン、レボフロキサシ、セフジトレンピボキシル、セフカペンピボキシル、トスフロキサシントシル酸塩水和物、セフジニル、アジスロマイシン水和物、アモキシシリン、バンコマイシン、オフロキサシン、メトロニダゾール、アシクロビル、バラシクロビル、ミコナゾー、イトラコナゾール等
（抗ヒスタミン剤）
ジフェンヒドラミン、プロメタジン、メキタジン、クレマスチンフマル酸塩、ベボタスチンベシル酸塩、フェキソフェナジン、オロパタジン、セチリジン塩酸塩、ロラタジン等
（ステロイド剤）
トリアムシノロン、デキサメタゾン、ベタメタゾン、プレドニソロン、ダナゾール、メチルテストステロン、酢酸クロルマジノン等
【００１８】
（ビタミン剤）
ビタミンＡ類、ビタミンＢ類、ビタミンＣ類（アスコルビン酸等）、ビタミンＤ類、ビタミンＥ類、ビタミンＫ類、葉酸（ビタミンＭ類）等
（消化器系疾患治療剤）
タンニン酸、タンニン酸アルブミン、ベルベリン、メサラジン、ジメチコン、ボノプラザン、ファモチジン、ラニチジン、シメチジン、ニザチジン、メトクロプラミド、ファモチジン、オメプラゾール、ドンペリドン、スルピリド、トレピブトン、スクラルファート、活性生菌剤（例えば、ラクトミン、ビフィズス菌等）、制酸剤（例えば、水酸化アルミニウム、合成ヒドロタルサイト、酸化マグネシウム、メタケイ酸アルミン酸マグネシウム等）、ポリカルボフィルカルシウム等
（その他）
アレンドロン酸ナトリウム水和物、ラロキシフェン、カフェイン、ジクマロール、シンナリジン、クロフィブラート、ゲファルナート、ブロベネシド、メルカプトプリン、メトトレキサート、ウルソデスオキシコール酸、メシル酸ジヒドロエルゴタミン、グルクロノラクトン、γ−アミノ酪酸、コンドロイチン、コンドロイチン硫酸ナトリウム、ラクトフェリン、乳性タンパク、システイン、コラーゲン、核酸（DNA、si-RNA、RNAデコイ、cDNA、アンチセンスRNAなど）、生理活性ペプチド(インスリン、カルシトニンなど)、生理活性タンパク質(ポリクローナル抗体、モノクローナル抗体、ガンマグロブリン、成長ホルモン、インターフェロンなど)等
【００１９】
第一の粒子（核粒子とも言う）の粒径は100μｍ以下であり、90μｍ以下、80μｍ以下、70μｍ以下、60μｍ以下、50μｍ以下、40μｍ以下、又は30μｍ以下でもよい。第一の粒子（核粒子とも言う）の粒径の下限は特に限定されないが、5μｍ以上または10μｍ以上でもよい。本明細書で言う粒径とは体積基準平均粒子径であり、体積基準平均粒子径は、レーザー回折粒子径測定装置（例えば、SALD2200(島津製作所)）により測定することができる。
【００２０】
第一の粒子（核粒子）としては多孔性粒子に活性成分を含侵などの方法により担持させた粒子を使用することができる。
多孔性粒子は、多孔性有機粒子又は多孔性無機粒子の何れでもよい。
【００２１】
多孔性有機粒子としては、ポリペプチド又はその誘導体、タンパク質又はその誘導体、多糖類又はその誘導体、合成高分子、あるいはそれらの混合物からなる粒子を使用することができる。具体的には、ゼラチン、コラーゲン、アテロコラーゲン、アルブミン、フィブリン、プロタミンなどの蛋白質またはポリペプチド又はそれらの誘導体、エチルセルロース、ジュランガム、アラビアゴム、ヒアルロン酸、アルギン酸、コンドロイチン硫酸、ヘパリン、キチン、キトサンなどの多糖又はそれらの誘導体、エチルセルロース、ポリ乳酸、乳酸・グリコール酸コポリマーなどの合成高分子又はそれらの誘導体などを挙げることができる。
【００２２】
多孔性無機粒子としては、ケイ酸またはケイ酸塩などからなる多孔性無機粒子を使用することができる。ケイ酸またはケイ酸塩としては、具体的には、二酸化ケイ酸、含水二酸化ケイ素、軽質無水ケイ酸、ケイ酸カルシウム、ケイ酸マグネシウム、ケイ酸アルミニウム、ケイ酸アルミン酸マグネシウム、メタケイ酸アルミン酸マグネシウム、ケイ酸マグネシウムアルミニウムなどを使用することができる。
【００２３】
第二の粒子は、樹脂又は油脂の少なくとも一種を含む。第二の粒子を構成する樹脂又は油脂は、本発明の粒子において被覆層を構成する。
第二の粒子又は被覆層を構成する樹脂としては、特に限定されないが、例えば、ポリエステル樹脂、アクリル樹脂、ウレタン樹脂、酢酸ビニル樹脂、エチレン−酢酸ビニル樹脂、エポキシ樹脂、シリコーン樹脂、ポリスチレン樹脂、セルロース樹脂などが挙げられる。
第二の粒子又は被覆層を構成する油脂としては、特に限定されないが、例えば、カルナバロウ、アボガド油、つばき油、マカデミアナッツ油、オリーブ油、ヒマシ油などが挙げられる。
【００２４】
第二の粒子を構成する樹脂又は油脂としては、腸溶性ポリマーでもよい。
腸溶性ポリマーとしては、メタクリル酸コポリマー（例えばメタクリル酸コポリマーＬ、メタクリル酸コポリマーＬＤ、メタクリル酸コポリマーＳ等）、ヒドロキシアルキルアルキルセルロースフタル酸エステル（例えば、ヒプロメロースフタル酸エステル）、ヒドロキシアルキルアルキルセルロース酢酸エステルコハク酸エステル（例えば、ヒプロメロース酢酸エステルコハク酸エステル）、カルボキシアルキルアルキルセルロース（例えばカルボキシメチルエチルセルロース）、エチルセルロース、セルロースアセテートフタレート等を使用することができる。
【００２５】
また、第二の粒子又は被覆層を構成する樹脂としては、シェラックを使用することができる。シェラックとは、ラックカイガラムシ由来の樹脂であり、ラックカイガラムシが分泌する樹脂状物質を熱湯中で分離、精製することにより得られる。
【００２６】
樹脂又は油脂の融点は、好ましくは15℃以上100℃以下であり、より好ましくは25℃以上90℃以下である。
【００２７】
本発明においては、第一の粒子の融点より第二の粒子の融点の方が低いことが好ましい。即ち、核粒子の融点より、被覆層を構成する樹脂又は油脂の融点の方が低いことが好ましい。
【００２８】
第二の粒子は好ましくは、15℃以上100℃以下の融点を有する油脂と重量平均分子量1000以上の高分子との固体分散体または固溶体である。即ち、本発明の粒子における被覆層は、好ましくは、15℃以上100℃以下の融点を有する油脂と重量平均分子量1000以上の高分子とを含む。
【００２９】
第二の粒子の一例としては、シェラックと腸溶性ポリマーとの固体分散体または固溶体である。この場合、本発明の粒子における被覆層は、シェラックと腸溶性ポリマーとを含むものとなる。
【００３０】
第二の粒子および被覆層は、生体内分解性高分子を含むものでもよい。生体内分解性高分子としてはポリ乳酸または乳酸・グリコール酸コポリマー、ポリグリコール酸、ポリカプロノラクトンなどを挙げることができる。
【００３１】
第一の粒子と第二の粒子とを混合する方法は、機械的に混合する方法であれば特に限定されないが、ボールミル、ディソルバー、ハイスピードミキサー、ホモミキサー、ニーダー、ロールミル、アトライター、サンドミル等を用いて実施することができる。機械的な混合は、好ましくはボールミルを用いて実施することができる。
【００３２】
第一の粒子と第二の粒子とを機械的に混合する工程は、好ましくは封じ込め容器中において行うことができる。封じ込め容器は、好ましくは、底面の長径と高さが1:10〜10:1の範囲の容器である。
【００３３】
第一の粒子と第二の粒子とを機械的に混合する工程は、溶媒及び液状分散媒の非存在下において行うことが好ましい。
第一の粒子と第二の粒子とを機械的に混合する工程において、第二の粒子を分割して投入してもよい。
【００３４】
本発明における樹脂又は油脂で被覆された粒子は、注射可能な粒子径を有する粒子であることが好ましく、粒子の９０％粒径（累積量９０％まで粒子径：Ｄ９０）が１５０μm以下であることが好ましく、１２０μm以下であることがより好ましく、１００μm以下であることがさらに好ましく、８０μm以下であることが特に好ましい。粒子の９５％粒径（累積量９５％まで粒子径：Ｄ９０）が１５０μm以下であることが好ましく、１２０μm以下であることがより好ましく、１００μm以下であることがさらに好ましく、８０μm以下であることが特に好ましい。
【００３５】
本発明の方法により製造される樹脂又は油脂で被覆された粒子は、好ましくは徐放性粒子、又は腸溶性粒子である。
【００３６】
徐放性とは、内包する活性成分物を徐々に放出できる性質である。活性成分が、徐々に固形製剤から溶出され、活性成分の90％以上を溶出するのに要する時間が少なくとも１時間以上であることが好ましい。活性成分の90％以上を溶出するのに要する時間は、活性成分の種類と目的により、例えば、投与から8時間、12時間、24時間と適時選択することができる。徐放性は、第17改正日本薬局方に記載の溶出試験法に準じて測定することができる。
腸溶性とは、胃酸などの酸に溶けず小腸で急速に溶解する性質をいう。
【００３７】
本発明においては、樹脂又は油脂で被覆する工程を2回以上行うことができる。即ち、活性成分を含む粒径100μｍ以下の第一の粒子と、樹脂又は油脂の少なくとも一種を含む第二の粒子とを機械的に混合する工程により樹脂又は油脂で被覆された粒子を製造した後に、前記の樹脂又は油脂で被覆された粒子と、樹脂又は油脂の少なくとも一種を含む第三の粒子とを機械的に混合する工程を行うことにより、樹脂又は油脂の多層で被覆された粒子を製造することができる。上記により製造される粒子は、樹脂又は油脂の少なくとも一種を含む被覆層を2層以上有している。
【００３８】
本発明の微粒子は、そのまま又は他の成分と混合し、粒状剤（顆粒剤、細粒剤又は散剤）として使用することができ、又は打錠して錠剤として使用したり、カプセル剤として使用してもよい。
【００３９】
以下の実施例により本発明を具体的に説明するか、本発明の範囲は実施例により限定されるものではない。
【実施例】
【００４０】
実施例１
（１）エチルセルロース―多孔性微粒子の調製
50mLビーカーにエチルセルロース（日新化成株式会社、STD  7cps）2gを取り、アセトン16gを加え、スターラーで攪拌して溶解した(A液)。
50mLビーカーにグリセリン7gと5%ポリビニルアルコール(クラレ、クラレポバール220C)以下、PVA)水溶液1gを取り、スリーワンモーターにて混和した(B液)。
100mLビーカーにグリセリン45gと5%PVA水溶液5gを取り、スリーワンモーターにて混和した(C液)。
A液にB液を乳化機(ヒスコトロン  マイクロテック・ニチオン)にて用い、60目盛で1分間乳化した(D液)。【００４１】
スリーワンモーターで攪拌中(600rpm)のC液にD液を加え、一分間乳化した。乳化後、500mLビーカーにてスターラーで攪拌中(400rpm)の精製水500mL中へ加え、多孔性微粒子を析出させた。75μm眼開きふるいフルイ、53μm眼開きふるいフルイの順で濾過し、濾液を得た。得た濾液を20μm眼開きフルイにて吸引ろ過し、濾取物を得た。濾取物を200mLの精製水で再分散し、再度20μm眼開きフルイにて吸引ろ過、濾取物を得た。濾取物を10mLの精製水で再分散し再度20眼開きフルイにて吸引ろ過、濾取物を得た。濾取物を100mLビーカーへ移し、少量の水で再分散し、凍結乾燥した。【００４２】
（２）エチルセルロース多孔性微粒子へのビタミンB12の充填 
充てんは含浸法にて行った。すなわち、50mLのチューブにエチルセルロース多孔性微粒子0.5gを秤量し、12.5mg/mLのVB12（ALEXIS  BIOCEMICALS）溶液1 mLを加えた。チューブミキサーで攪拌後、真空-0.09Mpaにて30分間減圧を行った。その後一晩凍結乾燥を行った。翌日、均一にかき混ぜ、核粒子１を得た。エチルセルロース多孔性微粒子の融点は165〜173℃である。【００４３】
（３）コーティング
メノウ製ボールミルポット(内径4cm、高さ4cm)に核粒子1を300mg、カルバナロウ（Alfa  AesarTM）（融点は  82〜86  ℃）を600mg秤取した。直径10mmのメノウ製ボールを4個入れた。遊星ボールミル（フレッチェ社、pulverisette6)にて、回転速度500rpmで6時間混合し、コーティング品1を得た。【００４４】
実施例２
メノウ製ボールミルポット(内径4cm、高さ4cm)に核粒子1を300mg、カルバナロウを150mg秤取した。直径10mmのメノウ製ボールを4個入れた。遊星ボールミル（フレッチェ社、pulverisette6)にて、回転速度500rpmで6時間混合し、コーティング品2を得た。【００４５】
実施例３
メノウ製ボールミルポット(内径4cm、高さ4cm)に核粒子1を300mg、カルバナロウを30mg秤取した。直径10mmのメノウ製ボールを4個入れた。遊星ボールミル（フレッチェ社、pulverisette6)にて、回転速度500rpmで6時間混合し、コーティング品３を得た。【００４６】
＜微粒子の特性の評価＞
実施例１〜３のサンプルにつき、以下に示す方法により電子顕微鏡観察、粒子径測定、溶出試験を行って、微粒子の特性を評価した。【００４７】
（１）電子顕微鏡観察
走査型電子顕微鏡（JEOL、JSM-6510LA）を用いて、微粒子表面の観察を行った。観察結果を図３に示す。【００４８】
（２）粒子径測定
核粒子１およびコーティング品１〜３を数mgとり、0.05%tween80水溶液0.5〜1mLにバスソニケーターを用いて分散させた。その液につき、レーザー回折粒子径測定装置SALD2200(島津製作所)で体積平均粒子径を測定した。【００４９】
【表１】
2019009335.tif 000003
【００５０】
（３）溶出試験
核粒子1  15mgまたはコーティング品１〜３を約45mg（核粒子1として15mg相当）を試験管に秤取し、あらかじめ37℃に温めておいた溶出試験液（0.05％Tween80含有精製水）5ｍLずつ加えた。試験管をななめ45°に傾け37℃の恒温水槽にいれ100rpmで振盪し、5、10、30、45、60、90、120分後に微粒子を吸い取らないように、上清のみを500μLをサンプリングし、新たに37℃の溶出試験液500μLを試験管に補充を行った。
溶出試験の結果を図２に示す。【００５１】
＜微粒子の特性評価の結果＞
コーティング品1〜３のVB12溶出は、いずれも、核粒子１からの溶出に比べて、溶出時間の延長が認められた(図２)。コーティング品1については、核粒子1表面で観察できた細孔が認められなかった(図３)。体積平均粒子径を測定したところ、配合比率に基づき核粒子1表面にカルバナロウが一次粒子としてコーティングされたとしたときの理論の体積平均粒子径の値とほぼ一致した(表１)。そのことから、本特許の方法により、20μmの核粒子上を一次粒子の形態のまま、溶出制御可能なコーティングが施すことができることがわかった。【００５２】
実施例４
キニーネ塩酸塩二水和物(ナカライテスク株式会社)300mgをメノウ製ボールミルポット(内径4cm、高さ4cm)に入れて、直径10mmのメノウ製ボールを4個とともに回転数250rpmで30分粉砕した。そのときの粉末を核粒子2（融点は115〜116℃）とした。核粒子2を150mgとカルバナロウを150mgとをメノウ製ボールミルポット(内径4cm、高さ4cm)に入れて、直径10mmのメノウ製ボールを4個とともに遊星ボールミル（フレッチェ社、pulverisette6)にて回転数250rpmで、6時間混合し、コーティング品4を得た。核粒子2とコーティング品4につき、前述の粒子径測定方法に準じて粒子径を測定したところ、それぞれ11μm、18μm であった。0.05% ポリソルベート80水溶液900mL中で日本薬局方の溶出試験法に従い、溶出試験を行ったところ、コーティング品４は核粒子２に比べて溶出の延長が認められた（図４）。【００５３】
実施例５
フルオレセイン-イソチオシアネート-デキストラン(MW 3000-5000)（Sigma-Aldrich）10mgを4ｍLの精製水に溶解した液をフローライト（多孔性の特殊ケイ酸カルシウム、富田薬品）1gに含浸させ、1晩凍結乾燥し、核粒子を調製した（核粒子３）（ケイ酸カルシウム融点は1200〜1500℃）。核粒子3の粒子径を前述の粒子径測定法に従い粒子径を測定した結果、平均粒子径は約20μｍであった。シェラックとEudragit L100 (= 80:20) （融点は59℃）をエタノールに溶解して、テフロンシート上に広げ、一週間風乾して、フィルムを形成させた。得られたフィルムをメノウ乳鉢で粉砕し、105μｍ目開きの金網ふるいで篩過した粉末（シェラック―Eudragit L100 粉末）を得た。核粒子３を100mgとシェラック―Eudragit L100 粉末を300mgとを混合し、メノウ製ボールミルポット(内径4cm、高さ4cm)に入れて、直径10mmのメノウ製ボールを4個とともに遊星ボールミル（フレッチェ社、pulverisette6)にて、250 rpm 30min、停止5 minを１サイクルとし、それを12 サイクル行い、腸溶性コーティング品1を得た。コーティング腸溶性コーティング品1を100mgとカルバナロウを50mgとをメノウ製ボールミルポット(内径4cm、高さ4cm)に入れて、直径10mmのメノウ製ボールを4個とともに遊星ボールミル（フレッチェ社、pulverisette6)にて回転数250rpmで、6時間混合し、腸溶性コーティング品２を得た。腸溶性コーティング品１と２につき、37℃下、0.05% ポリソルベート80含有日本薬局方溶出試験第一液（ｐH1.2）25ｍLで30分間溶出試験を行った後、溶出試験液を0.05% ポリソルベート80含有日本薬局方溶出試験第二液（ｐH6.8）25ｍLに入れ替えて溶出試験を継続した（図５）。核粒子３および腸溶性コーティング品２を前述の電子顕微鏡観察を行った結果を図７に示す。核粒子３では微粒子表面に細孔が確認できた一方、腸溶性コーティング品２では細孔は認められなかった（図６）。【００５４】
実施例６
＜コーティング剤の調製＞
カルナバロウ原末（Alfa  AesarTM）をメノウ乳鉢にて粉砕し、140メッシュ（106μm目開き）金網ふるいでの篩過品を、コーティング剤として用いた。【００５５】
＜キニーネコーティング品の調製＞
キニーネ塩酸塩二水和物（ナカライテスク株式会社）原末を粉砕した後、（図１）に示す方法にてコーティングを行った。
すなわち、キニーネ塩酸塩二水和物300mgを、遊星ボールミル（フレッチェ社、pulverisette6）［メノウ製ポット:内径40mm,深さ40mm, メノウ製ボール:径10mm(４個)］を用いて、250rpmで２時間粉砕し、原末粉砕品を得た。コーティング剤を所定量加え、引き続き、250rpmで６時間処理し、コーティング品を得た。【００５６】
＜粒子評価＞
表面状態は走査型電子顕微鏡（JEOL製 JSM-6510LA）にて評価した。粒度分布はレーザー回折型粒度測定機（島津製SALD2200）を用いて測定した。【００５７】
＜溶出試験＞
溶出試験は、日本薬局方溶出試験法第二法（パドル法）に準じて行った。溶出した薬物は蛍光光度計(BioTek Instruments Inc.製 SynergyH4)を用いて測定した。  
試験サンプル: 原末粉砕品、キニーネコーティング品 (キニーネ塩酸塩二水和物として5mg相当)
条件：溶出試験液/0.05% Tween 80 水溶液 900 mL, 攪拌強度/ 50 rpm ,試験温度 / 37±0.5℃【００５８】
核粒子に用いた原末粉砕品と得られたコーティング品（カルバナロウ/原末粉砕品＝1：2）の表面状態を走査型電子顕微鏡（SEM）により観察した（図７）。原末粉砕品の表面は鱗片状であるのに対して、コーティング品は比較的平滑な表面状態を示した。レーザー回折法より求めた粒度分布を図８に示す。平均粒子径は、原末粉砕末が 10.34±0.35μm、コーティング品は 10.16±0.44μmであった。核粒子が一次粒子としてコーティングされる場合、コーティング率50％では体積比から粒子径は約1.145倍になると計算され、コーティングによる粒子径の変化は小さいものと予想される。実際、実測においても累積相対頻度約70〜80％のところまで両者に大きな差が認められなかった。従って、この条件では粒子の多くが一次粒子としてコーティングされているものと推察される。【００５９】
原末粉砕品とコーティング品からの薬物溶出挙動を比較したところ、コーティングにより溶出の延長が認められた（図９）。この薬物溶出の延長は、カルバナロウと原末粉砕品の比が1:2で最も大きく、2時間にわたり溶出が持続した。一方、2:1と1:10では30分で約90％が溶出する放出挙動を示した（図９）。【００６０】
実施例７
実施例６に示した原末粉砕品（キニーネ塩酸塩二水和物）とコーティング剤（カルナバロウ）を用い、各150 mgを、ガラス製50ｍＬ容遠沈管の中に入れ30回降り混ぜた後、100メッシュ（149μm目開き）金網ふるいでの混合篩過を3回行った。得られた混合品をメノウ製ボールミルポット(内径4cm、高さ4cm)に入れて、直径10mmのメノウ製ボールを4個とともに遊星ボールミル（フレッチェ社、pulverisette6)にて回転数100rpmで、6時間混合し、コーティング品６を得た。【００６１】
実施例８
実施例６に示した原末粉砕品（キニーネ塩酸塩二水和物）とコーティング剤（カルナバロウ）を用い、各150 mgをガラス製50ｍＬ容遠沈管の中に入れ30回降り混ぜた後、100メッシュ（149μm目開き）金網ふるいでの混合篩過を3回行った。得られた混合品をメノウ製ボールミルポット(内径4cm、高さ4cm)に入れて、直径10mmのメノウ製ボールを4個とともに遊星ボールミル（フレッチェ社、pulverisette6)にて回転数250rpmで、6時間混合し、コーティング品７を得た。同操作を3回行い、3バッチを得た。3バッチの粒子径は、それぞれ、14.68±0.45μｍ、9.80±0.44μｍ、11.02±0.46μｍとなった。【００６２】
実施例９
実施例６に示した原末粉砕品（キニーネ塩酸塩二水和物）とコーティング剤（カルナバロウ）を用い、各150 mgをガラス製50ｍＬ容遠沈管の中に入れ30回降り混ぜた後、100メッシュ（149μm目開き）金網ふるいでの混合篩過を3回行った。得られた混合品をメノウ製ボールミルポット(内径4cm、高さ4cm)に入れて、直径10mmのメノウ製ボールを4個とともに遊星ボールミル（フレッチェ社、pulverisette6)にて回転数500rpmで、6時間混合し、コーティング品８を得た。粒子径は、13.00±0.40μｍとなった。【００６３】
実施例７〜９のコーティング品６〜８について、実施例６記載の方法に従って溶出試験を行ったところ、溶出挙動は図１０に示す通りとなった。【００６４】
実施例１０
実施例６に示した原末粉砕品（キニーネ塩酸塩二水和物）とコーティング剤（カルナバロウ）を用い、各150 mgをガラス製50ｍＬ容遠沈管の中に入れ30回降り混ぜた後、100メッシュ（149μm目開き）金網ふるいでの混合篩過を3回行った。得られた混合品をメノウ製ボールミルポット(内径4cm、高さ4cm)に入れて、直径10mmのメノウ製ボールを4個とともに遊星ボールミル（フレッチェ社、pulverisette6)にて回転数250rpmで、30分混合し、コーティング品９を得た。【００６５】
実施例１１
実施例６に示した原末粉砕品（キニーネ塩酸塩二水和物）とコーティング剤（カルナバロウ）を用い、各150 mgをガラス製50ｍＬ容遠沈管の中に入れ30回降り混ぜた後、100メッシュ（149μm目開き）金網ふるいでの混合篩過を3回行った。得られた混合品をメノウ製ボールミルポット(内径4cm、高さ4cm)に入れて、直径10mmのメノウ製ボールを4個とともに遊星ボールミル（フレッチェ社、pulverisette6)にて回転数250rpmで、60分混合し、コーティング品１０を得た。【００６６】
実施例１２
実施例６に示した原末粉砕品（キニーネ塩酸塩二水和物）とコーティング剤（カルナバロウ）を用い、各150 mgをガラス製50ｍＬ容遠沈管の中に入れ30回降り混ぜた後、100メッシュ（149μm目開き）金網ふるいでの混合篩過を３回行った。得られた混合品をメノウ製ボールミルポット(内径4cm、高さ4cm)に入れて、直径10mmのメノウ製ボールを4個とともに遊星ボールミル（フレッチェ社、pulverisette6)にて回転数250rpmで、3時間混合し、コーティング品１１を得た。【００６７】
実施例８のコーティング品７および実施例１０〜１２のコーティング品９〜１１について、実施例６記載の方法に従って溶出試験を行ったところ、溶出挙動は図１１に示す通りとなった。【００６８】
実施例１３
＜PLGAコーティング剤の調製＞
乳酸・グリコール酸（シグマ・アルドリッチ社、ResomerTMRG502）を遊星ボールミル（フレッチェ社、pulverisette6）［メノウ製ポット:内径40mm,深さ40mm, メノウ製ボール:径10mm(4個)］を用いて、250rpm  15分間粉砕して、PLGAコーティング剤１を得た。後述する粒子径測定方法にて測定した粒子径は、21.86±0.45μmであった。【００６９】
＜ＰＬＧＡマイクロスフェアの調製＞
シアノコバラミン100mgを、遊星ボールミル（フレッチェ社、pulverisette6）［メノウ製ポット:内径40mm,深さ40mm, メノウ製ボール:径10mm(4個)］を用いて、250rpm  2時間粉砕して、VB12粉砕品を得た。後述する粒子径測定方法で、分散媒に塩化メチレンを用いて測定したVB12粉砕品の粒子径は、粒子径9.07±0.47μmであった。VB12粉砕品15mgとPLGAコーティング剤１  60mgを加え、ガラス製50ｍＬ容遠沈管の中に入れ30回降り混ぜた後、100メッシュ（149μm目開き）金網ふるいでの混合篩過を３回行った。得られた混合品をメノウ製ボールミルポット(内径4cm、高さ4cm)に入れて、直径10mmのメノウ製ボールを4個とともに遊星ボールミル（フレッチェ社、pulverisette6)にて回転数250rpm30分→5分間休止のサイクルを12回繰り返し、PLGAマイクロスフェア1を得た。PLGAマイクロスフェア1 25mgにPLGAコーティング剤２  31.25 mgを加えて、混合し、メノウ製ボールミルポット(内径4cm、高さ4cm)に入れて、直径10mmのメノウ製ボールを4個とともに遊星ボールミル（フレッチェ社、pulverisette6)にて「回転数250rpm  30分→5分間休止」のサイクルを12回繰り返し、PLGAマイクロスフェア2を得た。【００７０】
（１）光学顕微鏡観察
光学顕微鏡を用いて、PLGAマイクロスフェア２の微粒子の観察を行った。
（２）粒子径測定方法
ＰＬＧＡマイクロスフェア2，4，5を数mgとり、0.05%tween80水溶液0.5〜1mLにバスソニケーターを用いて分散させた。その液につき、レーザー回折粒子径測定装置SALD2200(島津製作所)で体積平均粒子径を測定した。
（３）溶出試験方法
PLGAマイクロスフェア１〜７を約2〜5mgを試験管に秤取し、あらかじめ37℃に温めておいた溶出試験液（9.6mM  リン酸緩衝液-生理食塩水  pH7.4）10ｍL加えた。37℃の空気恒温槽にいれ100rpmで水平振盪し、あらかじめ決めた時間に、上清を1000μLサンプリングし、新たに37℃の溶出試験液1000μLを試験管に補充を行い、溶出試験を継続した。なお、1hr溶出率を初期バーストとして評価した【００７１】
図１２に示す光学顕微鏡写真像より、本方法により、球形に近い不定形のマイクロスフェアが得られることが分かった。また、この写真に示すPLGAマイクロスフェア２は、PLGAのコーティング剤1を2分割して投入したが、得られた微粒子一つ一つにVB12の赤色が確認でき、VB12を含有していない微粒子は確認できなかった。このことより、本方法により、マイクロスフェア内に薬物を均一に包含させることができることが分かった。【００７２】
さらに、表２に示す通り、遊星ボールミルでの処理中に、PLGAコーティング剤を追加することにより、初期バーストが抑制できること分かった。得られたPLGAマイクロアスフェア２は、図１３に示す通り初期バーストの後、長期にわたりVB12を持続放出することが確認できた。【００７３】
【表２】
2019009335.tif 000004
【００７４】
実施例１４
＜PLGAコーティング剤の調製＞
乳酸・グリコール酸（PLGA5020、和光純薬社）を遊星ボールミル（フレッチェ社、pulverisette6）［メノウ製ポット:内径40mm,深さ40mm, メノウ製ボール:径10mm(４個)］を用いて、250rpm 15分間粉砕して、PLGAコーティング剤２を得た。粒子径測定方法にて測定した粒子径は、62.95±0.34μmであった。【００７５】
＜PLGAマイクロスフェアの調製＞
実施例１３で得たVB12粉砕品25mg、実施例１３で得たコーティング剤1  50mg、コーティング剤2  62.5mgを加え、ガラス製50ｍＬ容遠沈管の中に入れ30回降り混ぜた後、100メッシュ（149μm目開き）金網ふるいでの混合篩過を1回行った。得られた混合品をメノウ製ボールミルポット(内径4cm、高さ4cm)に入れて、直径10mmのメノウ製ボールを4個とともに遊星ボールミル（フレッチェ社、pulverisette6)にて回転数250rpm30分→5分間休止のサイクルを12回繰り返し、PLGAマイクロスフェア中間体を得た。PLGAマイクロスフェア中間体  68.75 mgにＰＬＧＡコーティング剤1  25mgとＰＬＧＡコーティング剤2  31.25mgを加えて、混合し、メノウ製ボールミルポット(内径4cm、高さ4cm)に入れて、直径10mmのメノウ製ボールを4個とともに遊星ボールミル（フレッチェ社、pulverisette6)にて回転数250rpm 30分→5分間休止のサイクルを12回繰り返し、PLGAマイクロスフェア3を得た。【００７６】
実施例１５
実施例１３で得たVB12粉砕品25mg、実施例１３で得たコーティング剤1  50mg、コーティング剤2  62.5mgを加え、ガラス製50ｍＬ容遠沈管の中に入れ30回降り混ぜた後、100メッシュ（149μm目開き）金網ふるいでの混合篩過を1回行った。得られた混合品をメノウ製ボールミルポット(内径4cm、高さ4cm)に入れて、直径10mmのメノウ製ボールを4個とともに遊星ボールミル（フレッチェ社、pulverisette6)にて回転数250rpm30分→5分間休止のサイクルを24回繰り返し、PLGAマイクロスフェア4を得た。【００７７】
実施例１６
実施例１３で得たVB12粉砕品12.5 mg、実施例１３で得たコーティング剤1  50mg、コーティング剤2  62.5mgを加え、ガラス製50ｍＬ容遠沈管の中に入れ30回降り混ぜた後、100メッシュ（149μm目開き）金網ふるいでの混合篩過を1回行った。得られた混合品をメノウ製ボールミルポット(内径4cm、高さ4cm)に入れて、直径10mmのメノウ製ボールを4個とともに遊星ボールミル（フレッチェ社、pulverisette6)にて回転数250rpm30分→5分間休止のサイクルを1回（PLGAマイクロスフェア5を得る）、2回（PLGAマイクロスフェア6を得る）、6回（PLGAマイクロスフェア7を得る）、12回（PLGAマイクロスフェア8を得る）を行った。【００７８】
実施例１４及び１５にて得られたPLGAマイクロスフェアについて、実施例１３に示す粒子径測定方法と溶出試験方法により、粒子径と初期バーストを評価した結果を表３に示す。同じ量のPLGAコーティング剤を１度に投入し処理したときと、2分割投入し処理したときとを比べた。その結果、初期バーストに影響はないものの、PLGAコーティング剤を１度に投入し処理すると粒子同士の凝集が促進され、懸濁注射が出来ない粒子径となった一方で、分割投入すると、凝集が抑えられ、累積量95%まで粒子径150μm以下に分布したことから、懸濁注射可能な粒子径を保つことができた。【００７９】
【表３】
2019009335.tif 000005
【００８０】
実施例１５及び１６にて得られたPLGAマイクロスフェアについて、実施例１３に示す溶出試験方法により、初期バーストを評価した結果を表４に示す。
遊星ボールミルの「回転数250rpm  30分→5分間休止」とのサイクル数、1回（PLGAマイクロスフェア5）、2回（PLGAマイクロスフェア6）、6回（PLGAマイクロスフェア7）、12回（PLGAマイクロスフェア8）、24回（PLGAマイクロスフェア4）と、サイクル数を増やすことにより、初期バーストを抑制することができることが分かった。【００８１】
【表４】
2019009335.tif 000006
【図１】
2019009335.tif 000007
【図２】
2019009335.tif 000008
【図３】
2019009335.tif 000009
【図４】
2019009335.tif 000010
【図５】
2019009335.tif 000011
【図６】
2019009335.tif 000012
【図７】
2019009335.tif 000013
【図８】
2019009335.tif 000014
【図９】
2019009335.tif 000015
【図１０】
2019009335.tif 000016
【図１１】
2019009335.tif 000017
【図１２】
2019009335.tif 000018
【図１３】
2019009335.tif 000019
【国際調査報告】
2019009335.tif 000020
2019009335.tif 000021
2019009335.tif 000022
2019009335.tif 000023